(57)【要約】      （修正有）【課題】突き板を採用した建築用部材（板材・柱材）において、シックハウス対策が可能で、且つ施工後の変形（乾燥・吸湿による縮み、反り、曲がり、割れ、膨れ等）が生じなく、また施工後の補修も容易に行なえるようにする。【解決手段】適宜厚さの芯材１ａ（無垢板材：床材は約２７ｍｍ厚、床板材・壁板材は１３ｍｍ厚、壁板材・天井材は７．５ｍｍ厚）を、含水率１０％以下に乾燥させ、所定形状に修正加工し、表面に同程度の含水率に乾燥させた突き板２ａ（床材は３ｍｍ厚、他は１．５ｍｍ厚）を貼着する。更に薄板材の芯材１ａの木表面には、細溝３を複数本均等間隔で設ける。【選択図】図２
0003160694.tif 000002
【実用新案登録請求の範囲】
【請求項１】
適宜厚さの無垢板材を含水率１０％以下に乾燥させ、所定形状に修正加工し、表面に同程度の含水率に乾燥させた突き板を貼着してなることを特徴とする建築用板材。
【請求項２】
厚さ３０ｍｍ以下の無垢板材の表面に、１ｍｍ厚以上の突き板を貼着してなる請求項１記載の建築用板材。
【請求項３】
厚さ約２７ｍｍで、表面含水率が平均５％以下の床材対応の無垢板材の表面に、約３ｍｍ厚の突き板を貼着してなる請求項２記載の建築用板材。
【請求項４】
厚さ約１３ｍｍで、表面含水率が平均６％以下の床材・壁板材対応の無垢板材の表面に、約２ｍｍ厚の突き板を貼着してなる請求項２記載の建築用板材。
【請求項５】
厚さ約７．５ｍｍで、表面含水率が平均８％以下の壁板材・天井材対応の無垢板材の表面に、約１．５ｍｍ厚の突き板を貼着してなる請求項２記載の建築用板材。
【請求項６】
所定幅の無垢板材の突き板貼着面にそり防止用の細溝を２〜４本穿設してなる請求項２乃至５記載の何れかの建築用板材。
【請求項７】
突き板貼着面が無垢板材の木表面である請求項６記載の建築用板材。
【請求項８】
適宜太さの無垢柱材を含水率１０％以下に乾燥させ、所定形状に修正加工し、表面に同程度の含水率に乾燥させた突き板を貼着してなることを特徴とする建築用柱材。
【考案の詳細な説明】
【技術分野】
【０００１】
本考案は、床材や壁板材等の建築用板材並びに床柱や真壁用化粧柱に使用する建築用柱材に関するものである。
【背景技術】
【０００２】
床材や壁板材には、芯材の表面に突き板（化粧用表面材）を貼着している板材が採用されている。また床柱のような化粧柱においても同様に芯材の表面に突き板（化粧用表面材）を貼着している柱材が採用されている。
【０００３】
前記の芯材としては、従前から合板、パーティクルボード、ＭＤＦ（中密度繊維板）、集成材が採用されており、表面の化粧用の突き板は通常０．３ｍｍ程度の厚さが採用されている（特許文献１，２）。
【０００４】
また特に特許文献３（特開２００６−５７２４９号公報）には、電気カーペット使用による加熱乾燥によって、突き板を使用した床材に生ずるクラック対策として、突き板貼着後の床材を乾燥させて、突き板表面に予めクラックを生じさせた後、表面を研磨し更に表面塗装を行なう手段が開示されている。
【０００５】
【特許文献１】特開平８−３３２６０７号公報。
【特許文献２】特開平９−１４４２９１号公報。
【特許文献３】特開２００６−５７２４９号公報。
【考案の開示】
【考案が解決しようとする課題】
【０００６】
合板や集成材等の芯材を採用した場合には、当該芯材を形成するに際して相応の強度を備える必要上、接着剤の揮発性やシックハウス症候群の発生を考慮する以上に接着強度が重要視されてしまう問題がある。
【０００７】
また合板や集成材等は、建築後の乾燥・吸湿によって縮み、反り、曲がり、割れ、膨れ等が生じ、隣接部材の境界箇所の継ぎ目が開いたり、表面が変形する虞がある。
【０００８】
更に突き板の厚さを０．３ｍｍ程度としているために、表面にクラックが生じたり、或いは施工後に突き板表面を傷付けると、突き板の化粧補修が困難となる。
【０００９】
尚特許文献３に開示されているように突き板を貼着した後に強制乾燥を施し、予めクラックを形成し、これを補修する工程を経た部材においても、芯材に合板を採用している限り接着剤の問題は回避することが出来ない。勿論突き板の再修正作業を考慮すると、製造コストも無視することができない。
【００１０】
そこで本考案は、一定以下の含水率に乾燥させた木材は、施工後の反り、曲がり等が生じないことに着目し、突き板を使用した新規な建築用板材及び柱材を提案したものである。
【課題を解決するための手段】
【００１１】
本考案に係る建築用板材及び柱材（請求項１，８）は、適宜厚さの無垢板材や無垢柱材を、含水率１０％以下に乾燥させ、所定形状に修正加工し、表面に同程度の含水率に乾燥させた突き板を貼着してなることを特徴とするものである。
【００１２】
従って乾燥によって当該木材（芯材及び突き板）は、乾燥前に比較して反り・曲がりが生じるが、実質的に含水率１０％以下まで乾燥すると、多少の吸湿や更なる乾燥による変形が新たに生ずる事がないか確認できたもので、前記乾燥後の状態では、板材や柱材並びに突き板を反りや曲がりを解消する所定の形状（規格材に対応する寸法）に加工し、芯材の表面に突き板を貼着すると、当該部材は施工後の変形を抑えることができる。また、芯材自体が備える強度をもって充分であるから、接着剤は、構造強度を考慮する必要がない突き板の貼着使用がなされるものであれば良く、シックハウス症候群対応の接着剤を優先的に使用することができる。
【００１３】
また本考案（請求項２）は、前記建築用板材において、芯材となる無垢板材を厚さ３０ｍｍ以下とし、突き板を１ｍｍ厚以上としたもので、施工時や施工後に、突き板表面に傷がついた場合でも、カンナ掛けを行なっても突き板が削り取られて、芯材が露出する虞がなく容易に補修できる。
【００１４】
また本考案（請求項３，４，５）は、所定の厚さの無垢板材の表面平均含水率を、その厚さに対応した所定値以下として実質の内部含水率１０％以下に実現したものである。
【００１５】
また本考案は、所定幅の無垢板材の突き板貼着面に反り防止用の細溝を２〜４本穿設してなり、更に貼着面を無垢板材の木表面としてなるものである。
【００１６】
従って壁板材や天井材として使用される薄い板材は、所定水分以下の乾燥を施したとしても、ある程度乾燥状態を維持して組織の安定（乾燥収縮状態の維持）を行なわないと、その後の吸湿乾燥のための反りを完全には防止できない。特に突き板貼着面は接着剤による吸湿がなされるもので、この吸湿による反りが防止されるものである。
【００１７】
また乾燥状態を一定時間維持することは生産性を考慮すると好ましくなく、特に吸湿・乾燥による縮む面となる木表面に細溝を入れると共に木表面を貼着面とすることで、僅かな表裏の収縮差による反りを防止するので、前記の木材乾燥と相まって薄板材の反りの発生を完全に防止した。
【００１８】
更に、壁板材・天井材の表面には細溝が露出することがなく、外観上は従前の突き板化粧材と同様となる。
【考案の効果】
【００１９】
本考案の構成は上記のとおりで、芯材に所定の含水率以下に乾燥した木材を採用したことによって、施工後の変形の発生を抑えることができ、当該芯材で所定の強度を維持することになるので、接着剤は強度を重要視する必要がない接着剤を選択することができ、シックハウス対策を容易に実現することができたものである。更に芯材に無垢材を採用することで、製造コストも低減できたものである。
【００２０】
また特に薄板材においては、更に突き板貼着面に細溝を形成したもので、薄板材における反りを完全に防止したものである。
【考案を実施するための最良の形態】
【００２１】
次に本考案の実施形態について説明する。実施形態に示した建築用板材は、床板材として使用されるもので、芯材１と突き板２とで形成され、芯材１は、無垢の板材で、厚さ約２７ｍｍで、突き板２は柾目板・節なし木目板等の所定の化粧板で、約３ｍｍ厚としたもので、両者の乾燥後の表面含水率が平均５％以下とし、乾燥後に芯材１及び突き板２を規格形状に修正加工（整形）し、シックハウスへの影響が少ない酢酸ビニル樹脂エマルジョン接着剤で芯材１の表面に貼着したものである。
【００２２】
即ち芯材１や突き板２の適宜数箇所の含水率を計測して平均５％以下となるまで乾燥させたもので、乾燥ムラを考慮しても最大８％以下の含水率まで乾燥したものとなる。
【００２３】
この程度まで乾燥させると、施工後の床暖房用の床材として使用しても、また直接電気カーペットを敷いて使用しても、床材の変形（縮み・割れ・曲がり）が生ずることがない。
【００２４】
更に突き板２の厚さを約３ｍｍとすると、家具移動等で誤って床面を傷つけたとしても、芯材１が露出することは稀であり、その補修も通常の無垢材を使用した場合と同様に容易に行なうことができる。
【００２５】
また床板材・壁板材として使用することのできる１５ｍｍ厚の板材の場合には、芯材１ａは厚さ約１３ｍｍとし、表面の突き板２ａは、約２ｍｍ厚とし、所定の規格（１８０ｍｍ×３８００ｍｍ）の板材としたもので、両者の乾燥後の表面含水率が平均６％以下とした。表面含水率の計測平均が平均６％以下であると、乾燥ムラを考慮しても確実に最大１０％以下の含水率まで乾燥したものとみることができる。
【００２６】
更に壁板材・天井材として使用することのできる９ｍｍ厚の板材の場合には、芯材１ａは厚さ約７．５ｍｍとし、表面の突き板２ａは、約１．５ｍｍ厚とし、所定の規格（１８０ｍｍ×３８００ｍｍ）の板材としたもので、両者の乾燥後の表面含水率が平均８％以下とした。表面含水率の計測平均が８％以下であると、乾燥ムラを考慮しても確実に最大１０％以下の含水率まで乾燥したものとみることができる。
【００２７】
この１５ｍｍ厚板材及び９ｍｍ厚板材は、芯材１ａの木表面（突き板貼着面）の長手方向に、幅１．３ｍｍ、深さ１ｍｍ程度の細溝３を、複数本（種々実験した結果厚さに対応して設けるもので１５ｍｍ厚板材は２〜３本が適切であり、９ｍｍ厚板材は３〜４本が適当であることが認められた）均等間隔に設け、この木表面に突き板２ａを貼着したものである。
【００２８】
従って１５ｍｍ厚板材及び９ｍｍ厚板材は、多少接着剤の塗布によって吸湿し、その後乾燥がなされたとしても、芯材１ａの木表裏の僅かな収縮差による反りも防止できたものである。しかも細溝形成面に突き板２ａを貼着することになり、細溝が露出することがない。
【００２９】
この１５ｍｍ厚板材及び９ｍｍ厚板材も、確実１０％以下の含水率とし、反りの発生を防止でき、且つ突き板の厚さも１．５ｍｍとして充分施工後の補修に対しても対応できるものである。
【００３０】
また本考案は、図３に例示すとおり、無垢柱材を芯材１ｂとし、その表面に突き板２ｂを貼着したものでも良く、芯材１ｂも含水率１０％以下に乾燥させ、乾燥後に所定の規格形状に修正加工（整形）し、必要とする表面に突き板２ｂを貼着して所定の化粧柱とするもので、低含水率まで乾燥させているので、経年変化（乾燥・吸湿）による柱の撓みや突き板２ｂの割れが生じにくく、また前記した板材と同様に、無垢材で強度を負担するものであるから、シックハウス対策用の接着剤を使用することができ、且つ製造コストも安価になる利点も有するものである。
【図面の簡単な説明】
【００３１】
【図１】本考案の実施形態の説明図（建築用板材）。
【図２】同図（薄板材）。
【図３】同図（建築用柱材）。
【符号の説明】
【００３２】
１，１ａ，１ｂ      芯材
２，２ａ，２ｂ      突き板
３                  細溝
【図１】
0003160694.tif 000003
【図２】
0003160694.tif 000004
【図３】
0003160694.tif 000005